(57)【要約】  本発明の一の態様によれば、樹脂スペーサー用フィルム(１０)は、樹脂組成物からなる接着層(１２)と、接着層(１２)の表面を覆うカバーフィルム(１４)とにより構成される。斯かる樹脂スペーサー用フィルム(１０)において、接着層(１２)とカバーフィルム(１４)との密着力Ｃ１と、接着層(１２)とシリコーン樹脂との密着力Ｄとは、Ｃ１＞Ｄの条件を満たすように設定されている。これにより、樹脂スペーサー用フィルム(１０)をカットする際のカットテーブルへの樹脂付着を低減することができる。
2010113759.tif 000002
【特許請求の範囲】
【請求項１】
樹脂組成物からなる接着層と、
前記接着層の表面を覆うカバーフィルムとを含む樹脂スペーサー用フィルムであって、
前記接着層と前記カバーフィルムとの密着力Ｃ１と、前記接着層とシリコーン樹脂との密着力Ｄとが、Ｃ１＞Ｄの条件を満たすことを特徴とする樹脂スペーサー用フィルム。
【請求項２】
前記接着層とシリコンウエハとの密着力Ｅ１が、Ｅ１＞０．０１Ｎ／ｍの条件を満たす請求項１に記載の樹脂スペーサー用フィルム。
【請求項３】
積算露光量がｉ線基準で７００ｍＪ／ｃｍ２の条件で露光した後の前記接着層と前記カバーフィルムとの密着力Ｃ２と、積算露光量がｉ線基準で７００ｍＪ／ｃｍ２の条件で露光した後の前記接着層とシリコンウエハとの密着力Ｅ２とが、Ｃ２＜Ｅ２の条件を満たす請求項１又は２に記載の樹脂スペーサー用フィルム。
【請求項４】
積算露光量がｉ線基準で７００ｍＪ／ｃｍ２の条件で露光した後の前記接着層の弾性率が、測定温度８０℃において、１００Ｐａ以上である請求項１乃至３のいずれか一項に記載の樹脂スペーサー用フィルム。
【請求項５】
積算露光量がｉ線基準で７００ｍＪ／ｃｍ２の条件で露光して、さらに１８０℃、２時間の条件で熱硬化した後における、ＪＩＳ  Ｚ０２０８  Ｂ法で測定した前記接着層の透湿率が、１２ｇ／ｍ２／２４ｈ以上である請求項１乃至４のいずれか一項に記載の樹脂スペーサー用フィルム。
【請求項６】
前記樹脂組成物は、アルカリ可溶性樹脂と光重合性樹脂とを含むことを特徴とする請求項１乃至５のいずれか一項に記載の樹脂スペーサー用フィルム。
【請求項７】
前記樹脂組成物は、さらに、熱硬化性樹脂を含むことを特徴とする請求項６に記載の樹脂スペーサー用フィルム。
【請求項８】
前記アルカリ可溶性樹脂は、（メタ）アクリル変性ノボラック樹脂を含むことを特徴とする請求項６又は７に記載の樹脂スペーサー用フィルム。
【請求項９】
前記アルカリ可溶性樹脂は、カルボキシル基含有エポキシアクリレート、カルボキシル基含有アクリルポリマー、ポリアミド酸からなる群より選択されるカルボキシル基含有ポリマーを含むことを特徴とする請求項６乃至８のいずれか一項に記載の樹脂スペーサー用
【請求項１０】
前記光重合性樹脂は、アクリル系モノマーを含むことを特徴とする請求項６乃至９のいずれか一項に記載の樹脂スペーサー用フィルム。
【請求項１１】
前記アクリル系モノマーは、三官能（メタ）アクリレート化合物または四官能（メタ）アクリレート化合物である請求項１０に記載の樹脂スペーサー用フィルム。
【請求項１２】
前記光重合性樹脂は、エポキシ化合物の（メタ）アクリル酸付加物を含むことを特徴とする請求項６乃至１１のいずれか一項に記載の樹脂スペーサー用フィルム。
【請求項１３】
光電変換部が形成されたベース基板と、
前記ベース基板に対向するように配置される透明基板と、
前記ベース基板と前記透明基板との間に、前記光電変換部を囲むように配置される樹脂スペーサーとを含む受光装置であって、
前記樹脂スペーサーは、請求項１乃至１２のいずれか一項に記載の樹脂スペーサー用フィルムにより形成されることを特徴とする受光装置。
【請求項１４】
ＭＥＭＳ素子を含む機能部が形成されたベース基板と、
前記ベース基板に対向するように配置されるカバー基板と、
前記ベース基板と前記カバー基板との間に、前記機能部を囲むように配置される樹脂スペーサーとを含むＭＥＭＳデバイスであって、
前記樹脂スペーサーは、請求項１乃至１２のいずれか一項に記載の樹脂スペーサー用フィルムにより形成されることを特徴とするＭＥＭＳデバイス。
【請求項１５】
請求項１乃至１２のいずれか一項に記載の樹脂スペーサー用フィルムをカットするフィルムカット工程と、
前記フィルムカット工程でカットされた前記樹脂スペーサー用フィルムを、複数の光電変換部が形成されたウエハの表面にラミネートするラミネート工程と、
前記複数の光電変換部を囲む樹脂スペーサーが形成されるように、前記ウエハ上にラミネートされた前記樹脂スペーサー用フィルムを露光及び現像する露光現像工程と、
前記露光現像工程で形成された前記樹脂スペーサーを介して、前記ウエハと透明基板とを接着する接着工程と、
前記樹脂スペーサーを介して接着された前記ウエハと前記透明基板とを光電変換部単位に分割する分割工程とを含む受光装置の製造方法。
【請求項１６】
請求項１乃至１２のいずれか一項に記載の樹脂スペーサー用フィルムをカットするフィルムカット工程と、
前記フィルムカット工程でカットされた前記樹脂スペーサー用フィルムを透明基板の表面にラミネートするラミネート工程と、
前記透明基板上に樹脂スペーサーが形成されるように、前記透明基板上にラミネートされた前記樹脂スペーサー用フィルムを露光及び現像する露光現像工程と、
前記露光現像工程で形成された前記樹脂スペーサーを介して、複数の光電変換部が形成されたウエハと前記透明基板とを、前記複数の光電変換部が前記樹脂スペーサーに囲まれるように接着する接着工程と、
前記樹脂スペーサーを介して接着された前記ウエハと前記透明基板とを光電変換部単位に分割する分割工程とを含む受光装置の製造方法。
【請求項１７】
請求項１乃至１２のいずれか一項に記載の樹脂スペーサー用フィルムをカットするフィルムカット工程と、
前記フィルムカット工程でカットされた前記樹脂スペーサー用フィルムを、ＭＥＭＳ素子を含む機能部が形成されたウエハの表面にラミネートするラミネート工程と、
前記機能部を囲む樹脂スペーサーが形成されるように、前記ウエハ上にラミネートされた前記樹脂スペーサー用フィルムを露光及び現像する露光現像工程と、
前記露光現像工程で形成された前記樹脂スペーサーを介して、前記ウエハとカバー基板とを接着する接着工程とを含むＭＥＭＳデバイスの製造方法。
【請求項１８】
請求項１乃至１２のいずれか一項に記載の樹脂スペーサー用フィルムをカットするフィルムカット工程と、
前記フィルムカット工程でカットされた前記樹脂スペーサー用フィルムをカバー基板の表面にラミネートするラミネート工程と、
前記カバー基板上に樹脂スペーサーが形成されるように、前記カバー基板上にラミネートされた前記樹脂スペーサー用フィルムを露光及び現像する露光現像工程と、
ＭＥＭＳ素子を含む機能部が形成されたウエハと前記カバー基板とを、前記露光現像工程で形成された前記樹脂スペーサーを介して、前記機能部が前記樹脂スペーサーに囲まれるように接着する接着工程とを含むＭＥＭＳデバイスの製造方法。
【発明の詳細な説明】
【技術分野】
【０００１】
本発明は、樹脂スペーサー用フィルム、受光装置及びその製造方法、並びにＭＥＭＳデバイス及びその製造方法に関する。本発明は、特に、受光装置やＭＥＭＳデバイスの製造に用いられる樹脂スペーサー用フィルムと、これを用いた受光装置及びその製造方法、並びにＭＥＭＳデバイス及びその製造方法とに関する。
【背景技術】
【０００２】
近年、携帯電話やデジタルスチルカメラなどの光学機器分野において、ＣＣＤやＣＭＯＳなどの受光素子を搭載した受光装置が広く用いられている。【０００３】
このような受光装置は、撮像不良の原因となる埃やゴミ等の異物が外部から進入するのを防止するために、受光素子が密封状態で収容された構造であることが要求される。このため、一般的な受光装置は、受光素子が形成されたベース基板と、ベース基板に対向して配置される透明基板とがスペーサーを介して接着された中空パッケージ構造を有する。【０００４】
中空パッケージ構造を形成するために用いられるスペーサーは、様々な材料のものが提案されており、とりわけ、樹脂製のスペーサーは、中空パッケージ構造の受光装置を安価に製造可能であることから注目されている。【０００５】
例えば、特許文献１は、感光性樹脂組成物がカバーフィルムに覆われた接着フィルムを用いて中空パッケージ構造の受光装置を製造する方法を開示している。この方法では、ＣＣＤ回路やＣＭＯＳ回路からなる光電変換部が形成されたウエハに接着フィルムをラミネートした後、当該接着フィルムを露光現像することで、ウエハの光電変換部を囲む樹脂スペーサーが形成される。そして、ウエハ上に形成された樹脂スペーサーに対して透明基板を接着することで、ウエハと樹脂スペーサーと透明基板とにより光電変換部が密封された中空パッケージ構造の受光装置が得られる。【０００６】
また、樹脂製のスペーサーは、安価かつ軽量等の利点があることから、中空パッケージ構造の受光装置を製造する際に用いられるだけにとどまらず、様々な用途において、他の材料からなるスペーサーに取って代わりつつある。【０００７】
例えば、特許文献２は、感光性樹脂フィルム（樹脂スペーサー用フィルム）を用いて、ＭＥＭＳ（Ｍｉｃｒｏ  Ｅｌｅｃｔｒｏ  Ｍｅｃｈａｎｉｃａｌ  Ｓｙｓｔｅｍｓ）デバイスを製造する方法を開示している。この方法では、ＭＥＭＳ素子が形成されたウエハに感光性樹脂フィルムをラミネートした後、当該感光性樹脂フィルムを露光及び現像することで、ＭＥＭＳ素子が樹脂スペーサーに囲まれた構造を有するＭＥＭＳデバイスが製造される。
【先行技術文献】
【特許文献】
【０００８】
【特許文献１】特開２００８−４２１８６号公報
【特許文献２】特開２００７−１８９０３２号公報
【発明の概要】
【発明が解決しようとする課題】
【０００９】
特許文献１及び２に開示される方法のように樹脂スペーサー用フィルムを用いて受光装置やＭＥＭＳデバイスを製造する場合、樹脂スペーサー用フィルムをウエハ上にラミネートする前に、樹脂スペーサー用フィルムをウエハの形状に合わせて予めカットしておくことがある。【００１０】
図１２Ａは樹脂スペーサー用フィルムをカットするためのカットテーブルの一例を示す平面図であり、図１２Ｂは図１２Ａに示すカットテーブルのＩ−Ｉ線における断面図である。また、図１３は、図１２Ａ，１２Ｂに示すカットテーブルを用いて樹脂スペーサー用フィルムをカットする様子を示す断面図である。【００１１】
図１２Ａ及び１２Ｂに示すように、カットテーブル１００は、中央に開口部が設けられたステージ部１００ａと、当該開口部を取り囲むようにステージ部１００ａ上に設けられたフィルム接触部１００ｂとにより構成される。図１３に示すように、フィルムカット時において、樹脂スペーサー用フィルム１０２は、カットテーブル１００のフィルム接触部１００ｂ上に載置され、カットテーブル１００の開口部に設けられたカッター１０４によりカットされる。【００１２】
このように樹脂スペーサー用フィルムをカットする場合において、本願発明者らは以下の課題を認識するに至った。【００１３】
すなわち、本願発明者らは、上述のフィルムカット時に、樹脂スペーサー用フィルムの樹脂組成物の一部がカットテーブルのフィルム接触部に付着してしまい、その後のフィルムカット精度に悪影響を与える場合があることを認識するに至った。【００１４】
さらに本願発明者らが鋭意検討した結果、離形性が良好なシリコーン樹脂をフィルム接触部として用いる場合であっても、フィルムカット時のカットテーブルに対する樹脂組成物の付着が起こりうることが明らかになった。【００１５】
本発明は、このような事情に鑑みてなされたもので、フィルムカット時のカットテーブルに対する樹脂組成物の付着を低減することができる樹脂スペーサー用フィルムと、これを用いた受光装置及びその製造方法、並びにＭＥＭＳデバイス及びその製造方法とを提供することを目的とする。
【課題を解決するための手段】
【００１６】
本発明の一態様は、樹脂組成物からなる接着層と、前記接着層の表面を覆うカバーフィルムとを含む樹脂スペーサー用フィルムであって、前記接着層と前記カバーフィルムとの密着力Ｃ１と、前記接着層とシリコーン樹脂との密着力Ｄとが、Ｃ１＞Ｄの条件を満たすことを特徴とする樹脂スペーサー用フィルムに関する。【００１７】
この態様では、樹脂スペーサー用フィルムの接着層とカバーフィルムとの密着力Ｃ１と、樹脂スペーサー用フィルムの接着層と、カットテーブルのフィルム接触部の代表的な材料であるシリコーン樹脂との密着力Ｄとが、Ｃ１＞Ｄの条件を満たすように設定される。本願発明者らの検討の結果、上記態様によれば、カットテーブルのフィルム接触部を構成する材料がシリコーン樹脂である場合に限らず、種々のフィルム接触部材料について、フィルム接触部に対する樹脂組成物の付着を低減しうることが明らかになった。【００１８】
ここで、「密着力」とは、二種の物質の界面を垂直剥離するのに必要な単位幅あたりの力をいい、具体的には、２５℃におけるピール強度を指す。また、密着力Ｄの測定に用いる「シリコーン樹脂」は、具体的には複合シリコーンシート（ニッパ株式会社製）である。【００１９】
上記態様に係る樹脂スペーサー用フィルムにおいて、前記接着層とシリコンウエハとの密着力Ｅ１は、Ｅ１＞０．０１Ｎ／ｍの条件を満たすことが好ましい。【００２０】
このように、樹脂スペーサー用フィルムの接着層と、樹脂スペーサー用フィルムのラミネート対象基板の代表例であるシリコンウエハとの密着力Ｅ１が、Ｅ１＞０．０１Ｎ／ｍの条件を満たす場合、樹脂スペーサー用フィルムをラミネート対象基板上に確実に固定することができる。【００２１】
ここで、密着力Ｅ1の測定に用いる「シリコンウエハ」は、具体的にはポリッシュト・ウエハ（ＳＵＭＣＯ株式会社製、品番ＰＷ、７２５μｍ厚）である。【００２２】
上記態様に係る樹脂スペーサー用フィルムにおいて、積算露光量がｉ線基準で７００ｍＪ／ｃｍ２の条件で露光した後の前記接着層と前記カバーフィルムとの密着力Ｃ２と、積算露光量がｉ線基準で７００ｍＪ／ｃｍ２の条件で露光した後の前記接着層とシリコンウエハとの密着力Ｅ２とは、Ｃ２＜Ｅ２の条件を満たすことが好ましい。【００２３】
ここで、密着力Ｅ２の測定に用いる「シリコンウエハ」は、具体的にはポリッシュト・ウエハ（ＳＵＭＣＯ株式会社製、品番ＰＷ、７２５μｍ厚）である。【００２４】
このように、露光後の接着層とカバーフィルムとの密着力Ｃ２と、露光後の接着層とラミネート対象基板の代表例であるシリコンウエハとの密着力Ｅ２とが、Ｃ２＜Ｅ２の条件を満たす場合、ラミネート対象基板上の樹脂スペーサー用フィルムの露光後にカバーフィルムを剥離する際、カバーフィルムへの樹脂組成物の付着を低減することができる。【００２５】
ここで、「ｉ線基準の積算露光量」とは、露光に用いられるｉ線の光（波長３６５ｎｍ近傍）の照度を露光時間で積分した値を指す。【００２６】
また、「積算露光量がｉ線基準で７００ｍＪ／ｃｍ２」は、受光装置やＭＥＭＳデバイスの樹脂スペーサーを形成する場合に用いられる一般的な露光条件を想定したものである。【００２７】
上記態様に係る樹脂スペーサー用フィルムにおいて、積算露光量がｉ線基準で７００ｍＪ／ｃｍ２の条件で露光した後の前記接着層の弾性率は、測定温度８０℃において、１００Ｐａ以上であることが好ましい。【００２８】
このような樹脂スペーサー用フィルムを用いれば、露光後における接着層の弾性率が十分に高いことから、カバー基板とシリコンウエハとを樹脂スペーサーを介して接着する際に、樹脂スペーサーの変形が少なく、形状保持性に優れる樹脂スペーサーを形成することができる。【００２９】
上記態様に係る樹脂スペーサー用フィルムにおいて、積算露光量がｉ線基準で７００ｍＪ／ｃｍ２の条件で露光して、さらに１８０℃、２時間の条件で熱硬化した後における、ＪＩＳ  Ｚ０２０８  Ｂ法で測定した前記接着層の透湿率は、１２ｇ／ｍ２／２４ｈ以上であることが好ましい。【００３０】
このような樹脂スペーサー用フィルムを用いれば、露光及び熱硬化後における接着層の透湿率が十分に高いことから、受光装置やＭＥＭＳデバイスの中空パッケージ内の水分を外部に逃がすことができるため、受光装置やＭＥＭＳデバイスの結露を低減しうる樹脂スペーサーを形成することができる。【００３１】
上記態様に係る樹脂スペーサー用フィルムにおいて、前記樹脂組成物は、アルカリ可溶性樹脂と光重合性樹脂とを含むことが好ましい。【００３２】
このように、樹脂スペーサー用フィルムの接着層を構成する樹脂組成物が光重合性樹脂を含む場合、フォトリソグラフィ技術により樹脂スペーサーを高精度に形成することができる。また、樹脂組成物がアルカリ可溶性樹脂を含む場合、環境負荷の小さいアルカリ水溶液を用いて、樹脂スペーサー用フィルムの現像処理を行うことができる。【００３３】
前記樹脂組成物は、さらに、熱硬化性樹脂を含むものであってもよい。【００３４】
樹脂組成物がアルカリ可溶性樹脂及び光重合性樹脂に加えて、熱硬化性樹脂も含む場合、耐熱性に優れる樹脂スペーサーを形成することができるだけでなく、樹脂スペーサーの形成後、樹脂スペーサーと基板とを熱圧着で確実に接着することができる。【００３５】
前記アルカリ可溶性樹脂は、（メタ）アクリル変性ノボラック樹脂を含むものであってもよい。【００３６】
このように、アルカリ可溶性樹脂が（メタ）アクリル変性ノボラック樹脂を含む場合、光重合性樹脂と熱硬化性樹脂との相溶性を向上させることができる。【００３７】
前記アルカリ可溶性樹脂は、カルボキシル基含有エポキシアクリレート、カルボキシル基含有アクリルポリマー、ポリアミド酸からなる群より選択されるカルボキシル基含有ポリマーを含むものであってもよい。【００３８】
前記光重合性樹脂は、アクリル系モノマーを含むものであってもよい。【００３９】
光重合性樹脂としてアクリル系モノマーを使用する場合、光重合性に優れた三官能（メタ）アクリレート化合物または四官能（メタ）アクリレート化合物等を好適に使用することができる。【００４０】
前記光重合性樹脂は、エポキシ化合物の（メタ）アクリル酸付加物を含むものであってもよい。【００４１】
また、本発明の別の一態様は、光電変換部が形成されたベース基板と、前記ベース基板に対向するように配置される透明基板と、前記ベース基板と前記透明基板との間に、前記光電変換部を囲むように配置される樹脂スペーサーとを含む受光装置であって、前記樹脂スペーサーは、上記態様に係る樹脂スペーサー用フィルムにより形成されることを特徴とする受光装置に関する。【００４２】
本発明の別の一態様は、ＭＥＭＳ素子を含む機能部が形成されたベース基板と、前記ベース基板に対向するように配置されるカバー基板と、前記ベース基板と前記カバー基板との間に、前記機能部を囲むように配置される樹脂スペーサーとを含むＭＥＭＳデバイスであって、前記樹脂スペーサーは、上記態様に係る樹脂スペーサー用フィルムにより形成されることを特徴とするＭＥＭＳデバイスに関する。【００４３】
本発明の別の一態様は、上記態様に係る樹脂スペーサー用フィルムをカットするフィルムカット工程と、前記フィルムカット工程でカットされた前記樹脂スペーサー用フィルムを、複数の光電変換部が形成されたウエハの表面にラミネートするラミネート工程と、前記複数の光電変換部を囲む樹脂スペーサーが形成されるように、前記ウエハ上にラミネートされた前記樹脂スペーサー用フィルムを露光及び現像する露光現像工程と、前記露光現像工程で形成された前記樹脂スペーサーを介して、前記ウエハと透明基板とを接着する接着工程と、前記樹脂スペーサーを介して接着された前記ウエハと前記透明基板とを光電変換部単位に分割する分割工程とを含む受光装置の製造方法に関する。【００４４】
本発明の別の一態様は、上記態様に係る樹脂スペーサー用フィルムをカットするフィルムカット工程と、前記フィルムカット工程でカットされた前記樹脂スペーサー用フィルムを透明基板の表面にラミネートするラミネート工程と、前記透明基板上に樹脂スペーサーが形成されるように、前記透明基板上にラミネートされた前記樹脂スペーサー用フィルムを露光及び現像する露光現像工程と、前記露光現像工程で形成された前記樹脂スペーサーを介して、複数の光電変換部が形成されたウエハと前記透明基板とを、前記複数の光電変換部が前記樹脂スペーサーに囲まれるように接着する接着工程と、前記樹脂スペーサーを介して接着された前記ウエハと前記透明基板とを光電変換部単位に分割する分割工程とを含む受光装置の製造方法に関する。【００４５】
本発明の別の一態様は、上記態様に係る樹脂スペーサー用フィルムをカットするフィルムカット工程と、前記フィルムカット工程でカットされた前記樹脂スペーサー用フィルムを、ＭＥＭＳ素子を含む機能部が形成されたウエハの表面にラミネートするラミネート工程と、前記機能部を囲む樹脂スペーサーが形成されるように、前記ウエハ上にラミネートされた前記樹脂スペーサー用フィルムを露光及び現像する露光現像工程と、前記露光現像工程で形成された前記樹脂スペーサーを介して、前記ウエハとカバー基板とを接着する接着工程とを含むＭＥＭＳデバイスの製造方法に関する。【００４６】
本発明の別の一態様は、上記態様に係る樹脂スペーサー用フィルムをカットするフィルムカット工程と、前記フィルムカット工程でカットされた前記樹脂スペーサー用フィルムをカバー基板の表面にラミネートするラミネート工程と、前記カバー基板上に樹脂スペーサーが形成されるように、前記カバー基板上にラミネートされた前記樹脂スペーサー用フィルムを露光及び現像する露光現像工程と、ＭＥＭＳ素子を含む機能部が形成されたウエハと前記カバー基板とを、前記露光現像工程で形成された前記樹脂スペーサーを介して、前記機能部が前記樹脂スペーサーに囲まれるように接着する接着工程とを含むＭＥＭＳデバイスの製造方法に関する。
【発明の効果】
【００４７】
本発明によれば、樹脂スペーサー用フィルムの接着層とカバーフィルムとの密着力Ｃ１と、樹脂スペーサー用フィルムの接着層とシリコーン樹脂との密着力Ｄとを、Ｃ１＞Ｄの条件を満たすように設定することで、フィルムカット時のカットテーブルに対する樹脂組成物の付着を防止することができる。
【図面の簡単な説明】
【００４８】
【図１】図１は、本発明に係る樹脂スペーサー用フィルムの構造例を示す断面図である。
【図２】図２は、本発明に係る受光装置の構造例を示す断面図である。
【図３】図３は、受光装置の他の構造例を示す断面図である。
【図４】図４は、本発明に係る受光装置の製造方法の一例を示す工程図である。
【図５Ａ】図５Ａは樹脂スペーサー用フィルムがカットされる様子を示す図である。
【図５Ｂ】図５Ｂは樹脂スペーサー用フィルムがカット後に搬送される様子を示す図である。
【図６】図６は、露光現像処理により形成される樹脂スペーサーの一例を示す平面図である。
【図７】図７は、本発明に係るＭＥＭＳデバイスの構造例を示す断面図である。
【図８】図８は、本発明に係るＭＥＭＳデバイスの製造方法の一例を示す工程図である。
【図９】図９は、実施例１〜５及び比較例１の樹脂スペーサー用フィルムの配合量を示す表である。
【図１０】図１０は、実施例１〜５及び比較例１の測定結果を示す表である。
【図１１】図１１は、実施例１〜５及び比較例１の測定結果を示す他の表である。
【図１２Ａ】図１２Ａはカットテーブルの構造例を示す平面図である。
【図１２Ｂ】図１２Ｂは図１２Ａに示すカットテーブルのＩ−Ｉ線における断面図である。
【図１３】図１３は、図１２Ａ，１２Ｂに示すカットテーブルを用いて、樹脂スペーサー用フィルムをカットする様子を示す図である。
【発明を実施するための形態】
【００４９】
以下、添付図面を参照しながら本発明の実施形態について説明する。
【００５０】
まず本発明に係る樹脂スペーサー用フィルムの構成について説明し、次に、この樹脂スペーサー用フィルムの接着層を構成する樹脂組成物について説明する。その後で、上記樹脂スペーサー用フィルムを用いた受光装置及びその製造方法、並びにＭＥＭＳデバイス及びその製造方法について説明する。
【００５１】
（樹脂スペーサー用フィルム）
図１は、本発明に係る樹脂スペーサー用フィルムの構造例を示す断面図である。
【００５２】
同図に示すように、樹脂スペーサー用フィルム１０は、樹脂組成物からなる接着層１２と、接着層１２の一方の表面を覆うカバーフィルム１４とにより構成される。
【００５３】
接着層１２を構成する樹脂組成物は、後述するように、アルカリ可溶性樹脂と光重合性樹脂と熱硬化性樹脂とを含むことにより、アルカリ現像性、感光性及び熱硬化性を有するものであることが好ましい。
【００５４】
接着層１２の膜厚ｔ１は、受光装置やＭＥＭＳデバイス等の用途に応じて適切な範囲に設定されることが好ましい。例えば、樹脂スペーサー用フィルム１０が受光装置の製造に用いられる場合、接着層１２の膜厚ｔ１を、５μｍ以上であって１００μｍ以下の範囲に設定することができる。
【００５５】
カバーフィルム１４を構成する材料は、接着層１２のフィルム状態を維持可能なフィルム特性（例えば、破断強度や可撓性）を有するものであれば特に限定されず、例えば、ポリエチレンテレフタレート（ＰＥＴ）、ポリプロピレン（ＰＰ）、ポリエチレン（ＰＥ）、ポリエステル等を使用することができる。
【００５６】
また、カバーフィルム１４の膜厚ｔ２は、樹脂スペーサー用フィルム１０の強度とハンドリング性とが両立可能な範囲で適宜調節されることが好ましい。
【００５７】
上述の構成を有する樹脂スペーサー用フィルム１０は、露光前における接着層１２とカバーフィルム１４との密着力Ｃ１と、露光前における接着層１２とシリコーン樹脂との密着力Ｄとが、Ｃ１＞Ｄ（好ましくは、Ｃ１＞３Ｄ）の条件を満たすように設定されている。ここで、接着層１２とシリコーン樹脂との密着力Ｄを要素とする条件を設定しているのは、カットテーブルのフィルム接触部として使用される標準的な材料としてシリコーン樹脂を想定しているためである。
【００５８】
密着力Ｃ１及び密着力ＤがＣ１＞Ｄの条件を満たす場合、カットテーブルのフィルム接触部を構成する材料がシリコーン樹脂である場合に限らず、種々のフィルム接触部材料について、フィルム接触部に対する樹脂組成物の付着を低減することができる。特に、密着力Ｃ１及び密着力ＤがＣ１＞３Ｄの条件を満たす場合、フィルム接触部に対する樹脂組成物の付着をより確実に低減することができる。
【００５９】
Ｃ１＞Ｄ（好ましくはＣ１＞３Ｄ）の条件を満たすように密着力Ｃ１及び密着力Ｄを調節する方法として、カバーフィルムの材質やカバーフィルム表面の離型剤を適宜選択する方法に加えて、アルカリ可溶性樹脂、光重合性樹脂及び熱硬化性樹脂の構造や配合比率等を適宜調整する方法も挙げられる。
【００６０】
露光前における接着層１２と、樹脂スペーサー用フィルム１０のラミネート対象基板の代表例としてのシリコンウエハとの密着力Ｅ１は、Ｅ１＞０．０１Ｎ／ｍの条件を満たすことが好ましく、Ｅ１＞２００Ｎ／ｍの条件を満たすことがさらに好ましい。
【００６１】
接着層１２と、ラミネート対象基板の代表例であるシリコンウエハとの密着力Ｅ１が、上記条件を満たす場合、樹脂スペーサー用フィルム１０をラミネート対象基板（例えば、シリコンウエハ）上に確実に固定することができる。
【００６２】
Ｅ１＞０．０１Ｎ／ｍの条件を満たすように密着力Ｅ１を調節する方法として、アルカリ可溶性樹脂、光重合性樹脂及び熱硬化性樹脂の構造や配合比を適宜調整する方法が挙げられる。
【００６３】
また、積算露光量がｉ線基準で７００ｍＪ／ｃｍ２の条件で露光した後の接着層１２とカバーフィルム１４との密着力Ｃ２と、積算露光量がｉ線基準で７００ｍＪ／ｃｍ２の条件で露光した後の接着層１２とラミネート対象基板の代表例であるシリコンウエハとの密着力Ｅ２とが、Ｃ２＜Ｅ２の条件を満たすことが好ましい。
【００６４】
密着力Ｃ２と密着力Ｅ２とが上記条件を満たす場合、ラミネート対象基板（例えば、シリコンウエハ）上にラミネートされた樹脂スペーサー用フィルム１０を露光して、カバーフィルム１４を接着層１２から剥離する際、カバーフィルム１４への樹脂組成物の付着を低減することができる。
【００６５】
Ｃ２＜Ｅ２の条件を満たすように密着力Ｃ２及びＥ２を調節する方法として、光重合開始剤及び光重合性樹脂の構造、並びにアルカリ可溶性樹脂、光重合性樹脂及び熱硬化性樹脂の配合比を適宜調整すること方法が挙げられる。
【００６６】
また、積算露光量がｉ線基準で７００ｍＪ／ｃｍ２の条件で露光した後の接着層１２の弾性率は、測定温度８０℃において、１００Ｐａ以上であることが好ましい。
【００６７】
このように露光後の接着層１２の弾性率が十分に高い場合、形状保持性に優れる樹脂スペーサーを形成することができる。
【００６８】
接着層１２の上記弾性率を１００Ｐａ以上に調節する方法として、光重合性樹脂の構造、並びにアルカリ可溶性樹脂、光重合性樹脂及び熱硬化性樹脂の構造や配合比を適宜調整すること方法が挙げられる。
【００６９】
さらに、積算露光量がｉ線基準で７００ｍＪ／ｃｍ２の条件で露光して、さらに１８０℃、２時間の条件で熱硬化した後における、ＪＩＳ  Ｚ０２０８  Ｂ法で測定した接着層１２の透湿率は、１２ｇ／ｍ２／２４ｈ以上であることが好ましい。
【００７０】
このように露光及び熱硬化後の接着層の透湿率が十分に高い場合、受光装置やＭＥＭＳデバイスの中空パッケージ内における結露を低減可能な樹脂スペーサーを形成することができる。
【００７１】
接着層１２の上記透湿率を１２ｇ／ｍ２／２４ｈ以上に調節する方法として、熱硬化性樹脂の構造、並びにアルカリ可溶性樹脂、光重合性樹脂及び熱硬化性樹脂の構造や配合比を適宜調整すること方法が挙げられる。
【００７２】
（接着層を構成する樹脂組成物）
次に、樹脂スペーサー用フィルム１０の接着層１２を構成する樹脂組成物について説明する。
【００７３】
接着層１２の樹脂組成物は、アルカリ可溶性樹脂と光重合性樹脂と熱硬化性樹脂とを含むことにより、アルカリ現像性、感光性及び熱硬化性を有するものであることが好ましい。
【００７４】
このように、接着層１２を構成する樹脂組成物が光重合性樹脂を含む場合、フォトリソグラフィ技術により樹脂スペーサーを高精度に形成することができる。また、接着層１２を構成する樹脂組成物がアルカリ可溶性樹脂を含む場合、環境負荷の小さいアルカリ水溶液を用いて現像処理を行うことができる。さらに、接着層１２を構成する樹脂組成物が熱硬化性樹脂を含む場合、耐熱性に優れる樹脂スペーサーを形成することができるだけでなく、樹脂スペーサーの形成後、樹脂スペーサーと基板とを熱圧着で確実に接着することができる。
【００７５】
以下、接着層１２を構成する樹脂組成物の詳細について、アルカリ可溶性樹脂、光重合性樹脂、熱硬化性樹脂の順で説明する。
【００７６】
接着層１２の樹脂組成物に含有可能なアルカリ可溶性樹脂として、例えば、カルボキシル基含有エポキシアクリレート、カルボキシル基含有アクリルポリマー、ポリアミド酸からなる群より選択されるカルボキシル基含有ポリマー、クレゾール型、フェノール型、ビスフェノールＡ型、ビスフェノールＦ型、カテコール型、レゾルシノール型、ピロガロール型等のノボラック樹脂、（メタ）アクリル変性ビスフェノールＡ型ノボラック樹脂等の（メタ）アクリル変性ノボラック樹脂、スチレンとアクリル酸との共重合体、ヒドロキシスチレンの重合体、ポリビニルフェノール、ポリα−メチルビニルフェノール、フェノールアラルキル樹脂、（メタ）アクリル酸樹脂、（メタ）アクリル酸エステル樹脂等のアクリル系樹脂、水酸基やカルボキシル基等を含む環状オレフィン系樹脂、ポリアミド系樹脂（具体的には、ポリベンゾオキサゾール構造およびポリイミド構造の少なくとも一方を有し、かつ主鎖または側鎖に水酸基、カルボキシル基、エーテル基またはエステル基を有する樹脂、ポリベンゾオキサゾール前駆体構造を有する樹脂、ポリイミド前駆体構造を有する樹脂、ポリアミド酸エステル構造を有する樹脂等）等を挙げることができる。
【００７７】
とりわけ、（メタ）アクリル変性ノボラック樹脂は、環境負荷の小さいアルカリ水溶液を用いて現像処理可能であるとともに、樹脂スペーサーの耐熱性を改善することができる点で好ましい。
【００７８】
接着層１２の樹脂組成物に含有させるアルカリ可溶性樹脂として、複数種類のアルカリ可溶性樹脂を組み合わせて使用してもよい。
【００７９】
また、樹脂組成物中におけるアルカリ可溶性樹脂の含有率は、特に限定されないが、接着層１２を構成する樹脂組成物の５０〜９５重量％であることが好ましい。アルカリ可溶性樹脂の含有率が上記下限値未満の場合、光硬化性樹脂と熱硬化性樹脂との相溶性を向上する効果が十分に得られないことがある。一方で、アルカリ可溶性樹脂の含有率が上記上限値より高い場合は、接着層１２の現像性またはパターン解像性が十分でないことがある。
【００８０】
接着層１２の樹脂組成物に含有可能な光重合性樹脂として、例えば、エポキシ化合物の（メタ）アクリル酸付加物、（メタ）アクリレート化合物等のアクリル系モノマー等を挙げることができる。
【００８１】
とりわけ、三官能以上を有する多官能アクリル系モノマーが好ましく、三官能（メタ）アクリレート化合物または四官能（メタ）アクリレート化合物がさらに好ましい。多官能アクリル系モノマーを用いる場合、露光及び現像後の樹脂スペーサーの機械的強度を改善することができる。
【００８２】
例えば、多官能アクリル系モノマーとして、トリメチロールプロパントリ（メタ）アクリレート、ペンタエリスリトールトリ（メタ）アクリレート、等の三官能（メタ）アクリレート、ペンタエリスリトールテトラ（メタ）アクリレート、ジトリメチロールプロパンテトラ（メタ）アクリレート等の四官能（メタ）アクリレート、ジペンタエリスリトールヘキサ（メタ）アクリレート等の六官能（メタ）アクリレートを使用することができる。
【００８３】
光重合性樹脂として多官能アクリル系モノマーを用いる場合、樹脂組成物中における多官能アクリル系モノマーの含有率は、特に限定されないが、接着層１２を構成する樹脂組成物の１〜５０重量％が好ましく、特に５％〜２５重量％が好ましい。多官能アクリル系モノマーの含有率が上記下限値未満の場合は、露光及び現像後の樹脂スペーサーの強度が十分でないことがある。一方で、多官能アクリル系モノマーの含有率が上記上限値を超えると、樹脂スペーサーを介して基板を熱圧着することが難しくなる場合がある。
【００８４】
また、光重合性樹脂として、上記アクリル系モノマーと、エポキシビニルエステル樹脂とを組み合わせて使用してもよい。これにより、エポキシビニルエステル樹脂が露光時にアクリル系モノマーとラジカル重合することから、樹脂スペーサーの強度をさらに向上させることができる。また、エポキシビニルエステル樹脂の使用により、接着層１２における非露光部のアルカリ水溶液に対する溶解性が向上するため、現像後の残渣を低減することができる。
【００８５】
上記エポキシビニルエステル樹脂としては、２−ヒドロキシ−３−フェノキシプロピルアクリレート、エポライト４０Ｅメタクリル付加物、エポライト７０Ｐアクリル酸付加物、エポライト２００Ｐアクリル酸付加物、エポライト８０ＭＦアクリル酸付加物、エポライト３００２メタクリル酸付加物、エポライト３００２アクリル酸付加物、エポライト１６００アクリル酸付加物、ビスフェノールＡジグリシジルエーテルメタクリル酸付加物、ビスフェノールＡジグリシジルエーテルアクリル酸付加物、エポライト２００Ｅアクリル酸付加物、エポライト４００Ｅアクリル酸付加物等を使用することができる。
【００８６】
樹脂組成物中におけるエポキシビニルエステル樹脂の含有率は、特に限定されないが、接着層１２を構成する樹脂組成物の３〜３０重量％であることが好ましく、５〜１５重量％であることがさらに好ましい。エポキシビニルエステル樹脂の含有率が上記下限値未満である場合、樹脂スペーサーの吸水特性が低下し、中空パッケージ内に結露が発生してしまうことがある。一方、エポキシビニルエステル樹脂の含有率が上記上限値より高い場合、接着層１２の非露光部のアルカリ水溶液に対する溶解性が十分でなく、現像後に残渣が発生してしまうことがある。特に、エポキシビニルエステル樹脂の含有率を５〜１５重量％の範囲に設定することで、樹脂スペーサーの吸水特性を維持しつつ、現像後の残渣の発生を防止することができる。
【００８７】
接着層１２の樹脂組成物に含有可能な熱硬化性樹脂として、例えば、フェノールノボラック樹脂、クレゾールノボラック樹脂、ビスフェノールＡノボラック樹脂等のノボラック型フェノール樹脂、レゾールフェノール樹脂等のフェノール樹脂、ビスフェノールＡエポキシ樹脂、ビスフェノールＦエポキシ樹脂等のビスフェノール型エポキシ樹脂、ノボラックエポキシ樹脂、クレゾールノボラックエポキシ樹脂等のノボラック型エポキシ樹脂、ビフェニル型エポキシ樹脂、スチルベン型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂、シリコーン変性エポキシ樹脂等のエポキシ樹脂、ユリア（尿素）樹脂、メラミン樹脂等のトリアジン環を有する樹脂、不飽和ポリエステル樹脂、ビスマレイミド樹脂、ポリウレタン樹脂、ジアリルフタレート樹脂、シリコーン樹脂、ベンゾオキサジン環を有する樹脂、シアネートエステル樹脂等が挙げられるが、とりわけ、耐熱性および接着性に優れるエポキシ樹脂を使用することが好ましい。
【００８８】
ここで、熱硬化性樹脂としてエポキシ樹脂を使用する場合、室温で固形のエポキシ樹脂（例えば、ビスフェノール型エポキシ樹脂）と、室温で液状のエポキシ樹脂（例えば、シリコーン変性エポキシ樹脂）とを併用してもよい。これにより、樹脂スペーサーの耐熱性を維持しつつ、接着層１２に求められる特性（可撓性、パターン解像性及び接着性等）をバランス良く実現することができる。
【００８９】
樹脂組成物中における熱硬化性樹脂の含有率は、特に限定されないが、接着層１２を構成する樹脂組成物全体の１０〜４０重量％であることが好ましく、１５〜３５重量％であることがさらに好ましい。熱硬化性樹脂の含有率が上記下限値未満の場合、樹脂スペーサーの耐熱性が十分でないことがある。一方で、熱硬化性樹脂の含有率が上記上限値より高い場合には、接着層１２の靭性が十分でないことがある。
【００９０】
以上、接着層１２の樹脂組成物を構成する主要成分として、アルカリ可溶性樹脂、光重合性樹脂および熱硬化性樹脂について説明したが、接着層１２の樹脂組成物は、これらの成分以外にも、種々の添加剤を含有してもよい。
【００９１】
例えば、接着層１２のパターン解像性を向上させる目的で、樹脂組成物に光重合開始剤を添加してもよい。
【００９２】
光重合開始剤としては、例えばベンゾフェノン、アセトフェノン、ベンゾイン、ベンゾインイソブチルエーテル、ベンゾイン安息香酸メチル、ベンゾイン安息香酸、ベンゾインメチルエーテル、ベンジルフィニルサルファイド、ベンジル、ジベンジル、ジアセチルなどが挙げられる。
【００９３】
樹脂組成物中における光重合開始剤の含有率は、特に限定されないが、前記感光性樹脂組成物全体の０．５〜５重量％であることが好ましく、１〜３重量％であることがさらに好ましい。光重合開始剤の含有率が上記下限値未満であると光重合反応を開始させる効果が十分でない場合があり、光重合開始剤の含有率が上記上限値を超えると樹脂スペーサー用フィルム１０の保存性が低下したり、接着層１２のパターン解像性が低下したりする場合がある。
【００９４】
また、接着層１２のアルカリ現像性を向上させる目的で、樹脂組成物にアルカリ現像助剤を添加してもよい。
【００９５】
前記アルカリ現像助剤としては、フェノールノボラック樹脂、フェニレン骨格を有するフェノールアラルキル樹脂、トリスフェニルメタン型フェノール樹脂、ビフェニルアラルキル型フェノール樹脂、α−ナフトールアラルキル型フェノール樹脂、β−ナフトールアラルキル型フェノール樹脂等のフェノール樹脂が挙げられる。これらの中でもフェノールノボラック樹脂が好ましい。これにより、残渣を発生させることなく、アルカリ水溶液による現像処理を行うことができる。
【００９６】
樹脂組成物中におけるアルカリ現像性助剤の含有率は、特に限定されないが、接着層１２の樹脂組成物全体の１〜２０重量％であることが好ましく、２〜１０重量％であることがさらに好ましい。アルカリ現像性補助剤の含有率を上記範囲内に設定することで、他の特性を損なわずに、アルカリ現像性を向上させることができる。
【００９７】
また、樹脂組成物には、耐熱性、寸法安定性、耐湿性等の特性を向上させる目的で、無機充填材を添加してもよい。
【００９８】
このような無機充填材としては、例えば、タルク、焼成クレー、未焼成クレー、マイカ、ガラス等のケイ酸塩、酸化チタン、アルミナ、溶融シリカ（溶融球状シリカ、溶融破砕シリカ）、結晶シリカ等のシリカ粉末等の酸化物、炭酸カルシウム、炭酸マグネシウム、ハイドロタルサイト等の炭酸塩、水酸化アルミニウム、水酸化マグネシウム、水酸化カルシウム等の水酸化物、硫酸バリウム、硫酸カルシウム、亜硫酸カルシウム等の硫酸塩または亜硫酸塩、ホウ酸亜鉛、メタホウ酸バリウム、ホウ酸アルミニウム、ホウ酸カルシウム、ホウ酸ナトリウム等のホウ酸塩、窒化アルミニウム、窒化ホウ素、窒化ケイ素等の窒化物等を挙げることができる。これら無機充填材は、単独でも混合して使用してもよい。これらの中でも溶融シリカや結晶シリカ等のシリカ粉末が好ましく、特に球状溶融シリカが好ましい。
【００９９】
樹脂組成物中における無機充填材の含有率は、パターニング処理後の残渣を低減する観点から、５重量％以下であることが好ましい。
【０１００】
なお、無機充填材の形状は、特に限定されないが、真球状であることが好ましく、これにより、特性に異方性がない樹脂スペーサー用フィルム１０を得ることができる。
【０１０１】
また、無機充填材の平均粒子径は、特に限定されないが、５〜５０ｎｍが好ましく、特に１０〜３０ｎｍが好ましい。無機充填材の平均粒子径が上記下限値未満である場合、樹脂スペーサー中における無機充填材の凝集体の存在により、樹脂スペーサーの強度が十分でないことがある。一方、無機充填材の平均粒子径が上記上限値より大きい場合は、露光時に接着層１２に照射される輻射線が無機充填材に散乱される結果、接着層１２のパターン解像性が十分でないことがある。
【０１０２】
以上説明した添加剤の他、必要に応じて、可塑性樹脂、レベリング剤、消泡剤、カップリング剤等を接着層１２の樹脂組成物に添加してもよい。
【０１０３】
（受光装置）
次に、上述の樹脂スペーサー用フィルムを用いて製造される受光装置について説明する。
【０１０４】
図２は、本発明に係る受光装置の構造例を示す断面図である。
【０１０５】
同図に示すように、受光装置２０は、主として、光電変換部２２ａが形成されたベース基板２２と、ベース基板２２に対向するように配置される透明基板２４と、ベース基板２２と透明基板２４との間に、光電変換部２２ａを囲むように配置される樹脂スペーサー２６とにより構成される。
【０１０６】
ベース基板２２は単結晶シリコン等からなる基板であり、ベース基板２２の表面には光電変換部２２ａが形成されている。この光電変換部２２ａは、ＣＣＤ（Ｃｈａｒｇｅ  Ｃｏｕｐｌｅｄ  Ｄｅｖｉｃｅ）回路や、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）回路などにより構成される。
【０１０７】
ベース基板２２の光電変換部２２ａ上には、マイクロレンズアレイからなる受光部２８が形成されている。
【０１０８】
ベース基板２２の光電変換部２２ａを囲む樹脂スペーサー２６は、上述の樹脂スペーサー用フィルム１０（図１参照）を用いて形成される樹脂製のスペーサーである。
【０１０９】
また、ベース基板２２に対して対向配置される透明基板２４は、例えば、アクリル樹脂、ポリエチレンテレフタレート樹脂（ＰＥＴ）、ガラスからなる透明の基板である。
【０１１０】
このような構成を有する受光装置２０は、固体撮像素子として使用することができる。この場合、透明基板２４を経て受光装置２０の内部に入射した光が、受光部２８により受光され、ベース基板２２の光電変換部２２ａにおいて電気信号に変換される。そして、光電変換部２２ａで変換された電気信号は、所定の信号処理により、撮像データに変換される。
【０１１１】
上述の受光装置２０は、次の理由から、樹脂スペーサー２６を形成するために用いられる樹脂スペーサー用フィルム１０の特性により、結露に起因する撮像不良が少ない。
【０１１２】
既に説明したように、樹脂スペーサー用フィルム１０は、露光及び熱硬化後における接着層の透湿率が１２ｇ／ｍ２／２４ｈ以上である。したがって、受光装置２０の中空パッケージ内の湿度が外部に比べて高い場合、中空パッケージ内の湿気が樹脂スペーサー２６を介して排出されるため、受光装置２０の中空パッケージ内における結露が防止される。
【０１１３】
また、図２には、マイクロレンズアレイからなる受光部２８がベース基板２２の光電変換部２２ａ上のみに形成されている例について示したが、本発明はこれに限定されるものではなく、マイクロレンズアレイがベース基板２２の全面にわたって形成されていてもよい。
【０１１４】
図３は、マイクロレンズアレイがベース基板の全面に形成された受光装置の構造例を示す断面図である。同図に示すように、ベース基板２２の全面にわたってマイクロレンズアレイ２９が形成されており、マイクロレンズアレイ２９のうち、樹脂スペーサー２６に囲まれる領域だけが受光部として機能する。なお、それ以外の構成については、図２に示す受光装置の構造例と共通するため、ここでは説明を省略する。
【０１１５】
（受光装置の製造方法）
次に、上述の構成を有する受光装置の製造方法について説明する。
【０１１６】
図４は受光装置の製造方法の一例を示す工程図である。
【０１１７】
まず、図４の（ａ）に示すように、複数の光電変換部２２ａが形成されたシリコンウエハ３０の表面に、マイクロレンズアレイ２９を形成する。
【０１１８】
同図には、シリコンウエハ３０の全面にわたってマイクロレンズアレイ２９を形成する例を示しているが、マイクロレンズアレイ２９は、シリコンウエハ３０の光電変換部２２ａ上だけに選択的に形成してもよい。
【０１１９】
また、マイクロレンズアレイ２９の形成と並行して、上述の樹脂スペーサー用フィルム１０をシリコンウエハ３０の形状に合わせてカットしておく。
【０１２０】
樹脂スペーサー用フィルム１０のカットは、任意の手法で行うことができる。例えば、図５Ａに示すように、樹脂スペーサー用フィルム１０をカットテーブル１００のフィルム接触部１００ｂ上に載置して、カットテーブル１００の開口部に設けられたカッター１０４によりカットしてもよい。このとき、樹脂スペーサー用フィルム１０のカット時の撓みを防止する観点から、カット補助部材１０６を用いて、カバーフィルム１４側から樹脂スペーサー用フィルム１０を押さえつけた状態で、樹脂スペーサー用フィルム１０のカットを行ってもよい。
【０１２１】
ここで、樹脂スペーサー用フィルム１０のカットは、カッター１０４の刺し込み量を調節することで、カバーフィルム１４の厚さ方向の半分程度までのハーフカットにとどめることが好ましい。これにより、図５Ｂに示すように、樹脂スペーサー用フィルム１０全体を矢印Ａの方向に搬送することで、樹脂スペーサー用フィルム１０のハーフカットされた部分を、ラミネート対象基板であるシリコンウエハ３０の位置まで容易に移動させることができる。樹脂スペーサー用フィルム１０の搬送は、カット補助部材１０６の上方向（図５Ｂにおける矢印Ｂの方向）への移動により、樹脂スペーサー用フィルム１０がフィルム接触部１００ｂから隔離された状態で行われる。樹脂スペーサー用フィルム１０の搬送後は、カット補助部材１０６が下方向（矢印Ｂの反対方向）に移動して、図５Ａに示す状態に戻り、樹脂スペーサー用フィルム１０のカットが繰り返される。
【０１２２】
なお、樹脂スペーサー用フィルム１０は、接着層１２とカバーフィルム１４との密着力Ｃ１と、接着層１２とシリコーン樹脂との密着力Ｄとが、Ｃ１＞Ｄの条件を満たすように設定されているため、上述のフィルムカット時のフィルム接触部１００ｂに対する樹脂組成物の付着を低減することができる。
【０１２３】
次に、図４の（ｂ）に示すように、シリコンウエハ３０上に形成されたマイクロレンズアレイ２９に対して、シリコンウエハ３０の形状に合わせてカットされた樹脂スペーサー用フィルム１０をラミネートする。
【０１２４】
そして、樹脂スペーサー用フィルム１０の接着層１２を露光及び現像することで、図４の（ｃ）に示すように、光電変換部２２ａを囲む樹脂スペーサー２６を、マイクロレンズ２９上に形成する。接着層１２の露光処理及び現像処理は、具体的には以下のように行う。
【０１２５】
まず、フォトマスクを介して、樹脂スペーサー用フィルム１０の接着層１２に輻射線（例えば、紫外線）を選択的に照射する。これにより、接着層１２のうち、輻射線が照射された部分だけが光硬化する。この後、接着層１２からカバーフィルム１４を剥離して、アルカリ水溶液等の現像液により、接着層１２を現像することで、接着層１２の非露光部（輻射線が照射されなかった部分）を除去する。このようにして、例えば、図６に示すように、光電変換部２２ａを囲む樹脂スペーサー２６が形成される。
【０１２６】
次に、図４の（ｄ）に示すように、樹脂スペーサー２６を介して、透明基板２４をシリコンウエハ３０に接着する。透明基板２４とシリコンウエハ３０とは、加熱のみ又は加圧のみにより接着してもよいし、加圧及び加熱により接着してもよい。
【０１２７】
この後、図４の（ｅ）に示すように、透明基板２４とは反対側から、シリコンウエハ３０をダイシングして、樹脂スペーサー２６に対応する位置に溝３２を形成する。
【０１２８】
なお、シリコンウエハ３０のダイシング中は、ダイシングソーとシリコンウエハ３０との摩擦により熱が発生するため、給水しながらダイシングを行うことが好ましい。
【０１２９】
最後に、透明基板２４側からダイシングソーにより切り込みを入れ、シリコンウエハ３０及び透明基板２４を光電変換部２２ａ単位に分割することで、図４の（ｆ）に示す受光装置２０が得られる。
【０１３０】
なお、図示は省略するが、シリコンウエハ３０のダイシング後に、溝３２の側面およびシリコンウエハ３０の底面に対して、シリコン酸化膜などの電気的絶縁層やスパッタリング等により金属膜が形成される。この金属膜は、受光装置２０が半田バンプ等を介して外部基板に実装される場合に、光電変換部２２ａから出力される電気信号を外部基板側に伝達する信号伝送路として機能する。
【０１３１】
また、図４には、シリコンウエハ３０側に樹脂スペーサー２６を形成する例を示したが、本発明はこれに限定されず、透明基板２４側に樹脂スペーサー２６を形成してもよい。この場合、まず、樹脂スペーサー用フィルム１０を透明基板２４にラミネートして、露光処理及び現像処理を行い、透明基板２４上に樹脂スペーサー２６を形成する。そして、シリコンウエハ３０の光電変換部２２ａが樹脂スペーサー２６に囲まれるように、透明基板２４とシリコンウエハ３０とを位置合わせした状態で、樹脂スペーサー２６を介して、透明基板２４とシリコンウエハ３０とを接着する。最後に、図４の（ｅ）及び（ｆ）に示す方法と同様に、樹脂スペーサー２６を介して接着された透明基板２４とシリコンウエハ３０とを、光電変換部２２ａ単位に分割する。
【０１３２】
（ＭＥＭＳデバイス）
次に、上述の樹脂スペーサー用フィルムを用いて製造されるＭＥＭＳデバイスについて説明する。
【０１３３】
図７は、本発明に係るＭＥＭＳデバイスの構造例を示す断面図である。
【０１３４】
同図に示すように、ＭＥＭＳデバイス４０は、主として、機能部４２が形成されたベース基板４４と、ベース基板４４に対向するように配置されるカバー基板４６と、ベース基板４４とカバー基板４６との間に、機能部４２を囲むように配置される樹脂スペーサー２６とにより構成される。
【０１３５】
ベース基板４４は単結晶シリコン等からなる基板であり、ベース基板４４上には、圧力センサーや加速度センサー等のＭＥＭＳ素子を含む機能部４２が形成されている。
【０１３６】
ベース基板４４上の機能部４２を囲む樹脂スペーサー２６は、上述の樹脂スペーサー用フィルム１０（図１参照）を用いて形成される樹脂製のスペーサーである。
【０１３７】
また、ベース基板４４と対向するカバー基板４６は、例えば、アクリル樹脂、ポリエチレンテレフタレート樹脂（ＰＥＴ）、ガラス、単結晶シリコン等からなる基板である。
【０１３８】
なお、図７に示す例では、ＭＥＭＳ素子を含む機能部４２が樹脂スペーサー２６により囲まれる中空パッケージ構造のＭＥＭＳデバイスについて説明したが、本発明はこれに限定されるものではなく、プリンターヘッド、光スキャナ、流路モジュール等の樹脂スペーサーを含む様々なＭＥＭＳデバイスにも適用可能である。
【０１３９】
（ＭＥＭＳデバイスの製造方法）
次に、上述の構成を有するＭＥＭＳデバイスの製造方法について説明する。
【０１４０】
図８はＭＥＭＳデバイスの製造方法の一例を示す工程図である。
【０１４１】
まず、図８の（ａ）に示すように、ＭＥＭＳ素子を含む複数の機能部４２が形成されたシリコンウエハ５０を準備する。また、上述の樹脂スペーサー用フィルム１０をシリコンウエハ５０の形状に合わせてカットしておく。樹脂スペーサー用フィルム１０のカットは、既に説明した受光装置の製造方法と同様の手法により行ってもよい。
【０１４２】
次に、図８の（ｂ）に示すように、シリコンウエハ５０の形状に合わせてカットされた樹脂スペーサー用フィルム１０を、シリコンウエハ５０にラミネートする。
【０１４３】
そして、樹脂スペーサー用フィルム１０の接着層１２を露光及び現像することで、図８の（ｃ）に示すように、機能部４２を囲む樹脂スペーサー２６を、シリコンウエハ５０上に形成する。接着層１２の露光処理及び現像処理は、既に説明した受光装置の製造方法と同様の手法により行ってもよい。
【０１４４】
次に、図８の（ｄ）に示すように、樹脂スペーサー２６を介して、カバー基板４６をシリコンウエハ５０に接着する。カバー基板４６とシリコンウエハ５０とは、加熱のみ又は加圧のみにより接着してもよいし、加圧及び加熱により接着してもよい。
【０１４５】
この後、図８の（ｅ）に示すように、カバー基板４６とは反対側から、シリコンウエハ５０をダイシングして、樹脂スペーサー２６に対応する位置に溝５２を形成する。
【０１４６】
なお、シリコンウエハ５０のダイシング中は、ダイシングソーとシリコンウエハ５０との摩擦により熱が発生するため、給水しながらダイシングを行うことが好ましい。
【０１４７】
最後に、カバー基板４６側からダイシングソーにより切り込みを入れ、シリコンウエハ５０及びカバー基板４６を機能部４２単位に分割することで、図８の（ｆ）に示すＭＥＭＳデバイス４０が得られる。
【０１４８】
なお、図８には、シリコンウエハ５０側に樹脂スペーサー２６を形成する例を示したが、本発明はこれに限定されず、カバー基板４６側に樹脂スペーサー２６を形成してもよい。この場合、まず、樹脂スペーサー用フィルム１０をカバー基板４６にラミネートして、露光処理及び現像処理を行い、カバー基板４６上に樹脂スペーサー２６を形成する。そして、シリコンウエハ５０上の機能部４２が樹脂スペーサー２６に囲まれるように、カバー基板４６とシリコンウエハ５０とを位置合わせした状態で、樹脂スペーサー２６を介して、カバー基板４６とシリコンウエハ５０とを接着する。最後に、図８の（ｅ）及び（ｆ）に示す方法と同様に、樹脂スペーサー２６を介して接着されたカバー基板４６とシリコンウエハ５０とを、機能部４２単位に分割する。
【実施例】
【０１４９】
以下、実施例および比較例に基づいて本発明を詳細に説明するが、本発明はこれに限定されるものではない。【０１５０】
（実施例１）
１．アルカリ可溶性樹脂（メタクリロイル変性ノボラック型ビスフェノールＡ樹脂）の合成
ノボラック型ビスフェノールＡ樹脂（フェノライトＬＦ−４８７１、大日本インキ化学（株）製）の固形分６０％ＭＥＫ（メチルエチルケトン）溶液５００ｇを、２Ｌフラスコ中に投入し、これに触媒としてトリブチルアミン１．５ｇ、および重合禁止剤としてハイドロキノン０．１５ｇを添加し、１００℃に加温した。その中へ、グリシジルメタクリレート１８０．９ｇを３０分間で滴下し、１００℃で５時間攪拌反応させることにより、固形分７４％のメタクリロイル変性ノボラック型ビスフェノールＡ樹脂ＭＰＮ００１（メタクリロイル変性率５０％）を得た。【０１５１】
２．樹脂ワニスの調製
アルカリ可溶性樹脂として、上述のメタクリロイル変性ノボラック型ビスフェノールＡ樹脂ＭＰＮ００１（ＭＰＮ００１）を６０重量％、熱硬化性樹脂としてエポキシ樹脂として、ビスフェノールＡ型エポキシ樹脂（ジャパンエポキシレジン（株）製、ＥＰ−１００１）１０重量％、クレゾールノボラック型エポキシ樹脂（日本化薬（株）製、ＥＯＣＮ−１０２０−７０）を５重量％、光重合性樹脂として、エポキシエステル（共栄社化学（株）製、エポキシエステル３００２Ｍ）５重量％、トリメチロールプロパントリメタクリレート（共栄社化学（株）製、ライトエステルＴＭＰ）１５重量％、光重合開始剤（チバ・スペシャリティ・ケミカルズ（株）製、イルガキュア６５１）２重量％、フェノールノボラック樹脂（住友ベークライト（株）、ＰＲ５３６４７）３重量％を秤量し、ディスパーザーを用い、回転数３０００ｒｐｍで１時間攪拌し、樹脂ワニスを調製した。【０１５２】
３．樹脂スペーサー用フィルムの作製
樹脂ワニスをコンマコーターで支持基材ポリエステルフィルム（三菱樹脂社製、ＭＲＸ５０、厚さ５０μｍ）に塗布し、８０℃、２０分乾燥して膜厚５０μｍの接着層を有する樹脂スペーサー用フィルムを得た。【０１５３】
（実施例２）
実施例１の樹脂ワニスの配合を以下のようにした以外は、実施例１と同様にした。トリメチロールプロパントリメタクリレートの配合量を２０重量％、ビスフェノールＡ型エポキシ樹脂の配合量を２０重量％、（メタ）アクリル変性ビスＡノボラック樹脂の配合量を４５重量％とした。【０１５４】
（実施例３）
実施例１の樹脂ワニスの配合を以下のようにした以外は、実施例１と同様にした。トリメチロールプロパントリメタクリレートの配合量を２０重量％、ビスフェノールＡ型エポキシ樹脂の配合量を２５重量％、（メタ）アクリル変性ビスＡノボラック樹脂の配合量を４０重量％とした。【０１５５】
（実施例４）
実施例１の樹脂ワニスの配合を以下のようにした以外は、実施例１と同様にした。トリメチロールプロパントリメタクリレートの配合量を２０重量％、ビスフェノールＡ型エポキシ樹脂の配合量を５重量％、クレゾールノボラック型エポキシ樹脂（日本化薬（株）製、ＥＯＣＮ−１０２０−７０）を２０重量％、（メタ）アクリル変性ビスＡノボラック樹脂の配合量を４５重量％とした。【０１５６】
（実施例５）
実施例１の樹脂ワニスの配合を以下のようにした以外は、実施例１と同様にした。エポキシエステル（共栄社化学（株）製、エポキシエステル３００２Ｍ）１重量％、トリメチロールプロパントリメタクリレートの配合量を５重量％、ビスフェノールＡ型エポキシ樹脂の配合量を８重量％、クレゾールノボラック型エポキシ樹脂（日本化薬（株）製、ＥＯＣＮ−１０２０−７０）を２５重量％、（メタ）アクリル変性ビスＡノボラック樹脂の配合量を５６重量％とした。【０１５７】
（比較例１）
上記実施例に加え、樹脂ワニスの配合量を変化させた比較例１を設定した。【０１５８】
実施例１〜５及び比較例１の樹脂スペーサー用フィルムの配合量を図９の表に示す。【０１５９】
（樹脂スペーサー用フィルムの評価）
上述のようにして得られた樹脂スペーサー用フィルムを用いて、フィルムカット時の樹脂付着性、ラミネート対象基板への仮固定性及びカバーフィルムの剥離性について評価を行った。【０１６０】
（１）密着力の測定
実施例１〜５及び比較例１で得られた樹脂スペーサー用フィルムを幅１８ｍｍにカットして、カバーフィルム側をガラスエポキシ基板に両面テープで固定した。さらにゴムローラーを用いて、セロテープ（登録商標）（幅１８ｍｍ、三菱ユニー製）を、気泡が入らないよう強く接着層にラミネートした。引張り試験機により、１８０°方向に、引張り速度１０００ｍｍ／ｍｉｎの条件下でセロテープ（登録商標）を引張り、密着力Ｃ１（Ｎ／ｍ）を測定した。測定結果を図１０の表に示す。【０１６１】
また、実施例１〜５及び比較例１で得られた樹脂スペーサー用フィルムを幅１８ｍｍにカットして、カバーフィルム側をガラスエポキシ基板に両面テープで固定した後、積算露光量が７００ｍＪ／ｃｍ２の条件で波長３６５ｎｍの光により露光を行った。さらにゴムローラーを用いて、セロテープ（登録商標）（幅１８ｍｍ、三菱ユニー製）を、気泡が入らないよう強く接着層にラミネートした。引張り試験機により、１８０°方向に、引張り速度１０００ｍｍ／ｍｉｎの条件下でセロテープ（登録商標）を引張り、密着力Ｃ２（Ｎ／ｍ）を測定した。測定結果を図１０の表に示す。【０１６２】
また、実施例１〜５及び比較例１で得られた樹脂スペーサー用フィルムを幅３６ｍｍにカットして、接着層側をシリコーン樹脂シート（ニッパ（株）社製、複合機能性シリコーンシート）に重ねた。この状態で、ゴムローラー（ロール重量：４００ｇ、ロール幅：１６．５ｃｍ）の自重を利用して、樹脂スペーサー用フィルムの接着層側をシリコーン樹脂シートにラミネートした。このようにして得られた接着層付きのシリコーン樹脂シートを、露光前における接着層とシリコーン樹脂との密着力Ｄを測定するための評価サンプルとした。準備した上記評価用サンプルを引張り試験機により、１８０°方向に、引っ張り速度１０００ｍｍ／ｍｉｎの条件下で基材を引張って、密着力Ｄ（Ｎ／ｍ）を測定した。測定結果を図１０の表に示す。【０１６３】
実施例１〜５及び比較例１で得られた樹脂スペーサー用フィルムを、ロールラミネーター（ロール温度：６０℃、速度：０．３ｍ／分、シリンジ圧：２．０ｋｇｆ／ｃｍ２）を用いて、８インチシリコンウエハ（ＳＵＭＣＯ社製、品番：ＰＷ、７２５μｍ厚）にラミネートした。このようにして得られた接着層付きのシリコンウエハを、露光前における接着層とシリコンウエハとの密着力Ｅ１を測定するための評価用サンプルとした。【０１６４】
さらに、上記接着層付きのシリコンウエハに対して、積算露光量が７００ｍＪ／ｃｍ２の条件で波長３６５ｎｍの光により露光を行ったものを、露光後における接着層とシリコンウエハとの密着力Ｅ２を測定するための評価用サンプルとした。【０１６５】
そして、ゴムローラーを用いて、準備した上記評価用サンプルに、セロテープ（登録商標）（幅１８ｍｍ、三菱ユニー製）を気泡が入らないよう強く接着層に貼り付けた。接着層に幅１８ｍｍの切込みを入れて、引張り試験機により、１８０°方向に、引っ張り速度１０００ｍｍ／ｍｉｎの条件下でセロテープ（登録商標）を引張り、密着力Ｅ１（Ｎ／ｍ）及びＥ２（Ｎ／ｍ）を測定した。測定結果を図１０の表に示す。【０１６６】
（２）フィルムカット時の樹脂付着性
実施例１〜５及び比較例１で得られた樹脂スペーサー用フィルムを、フィルムラミネータ（タカトリ製Ｔｅａｍ１００）により、シリコンウエハの直径より１ｍｍ小さい形状に合わせてカットした。フィルムカット後に、カットステージを目視により観察して、カットステージに対する樹脂付着性を以下の基準に従って評価した。評価結果を図１０の表に示す。【０１６７】
良  ：カットステージ上に、目視で観察可能な樹脂付着物が無い。【０１６８】
不良：カットステージ上に、目視で観察可能な樹脂付着物がある。【０１６９】
（３）ラミネート対象基板への仮固定性
実施例１〜５及び比較例１で得られた樹脂スペーサー用フィルムを、ロールラミネーター（ロール温度：６０℃、速度：０．３ｍ／分、シリンジ圧：２．０ｋｇｆ／ｃｍ２）を用いて、８インチシリコンウエハ（ＳＵＭＣＯ社製、品番：ＰＷ、７２５μｍ厚）にラミネートした。【０１７０】
樹脂スペーサー用フィルムがラミネートされたシリコンウエハを目視により観察して、ラミネート対象基板への仮固定性を以下の基準に従って評価した。評価結果を図１０の表に示す。【０１７１】
良  ：シリコンウエハの全面にわたって、フィルムが剥離していない。【０１７２】
不良：シリコンウエハの端面において、フィルムが一部剥離している。【０１７３】
（４）カバーフィルムの剥離性
実施例１〜５及び比較例１で得られた樹脂スペーサー用フィルムを、ロールラミネーター（ロール温度：６０℃、速度：０．３ｍ／分、シリンジ圧：２．０ｋｇｆ／ｃｍ２）を用いて、シリコンウエハ（ＳＵＭＣＯ社製、品番：ＰＷ、７２５μｍ厚）にラミネートした。次いで、シリコンウエハ上の樹脂スペーサー用フィルムに対して、積算露光量が７００ｍＪ／ｃｍ２の条件で波長３６５ｎｍの光により露光を行った後、接着層からカバーフィルムを剥離した。【０１７４】
接着層から剥離したカバーフィルムを目視により観察して、カバーフィルムの剥離性を以下の基準に従って評価した。評価結果を図１０の表に示す。【０１７５】
良  ：カバーフィルム上に、目視で観察可能な樹脂付着物が無く、シリコンウエハ上の接着層に浮きや剥離が観察されない
不良：カバーフィルム上に、目視で観察可能な樹脂付着物がある場合、シリコンウエハ上の接着層に浮きや剥離が観察される。【０１７６】
図１０の表から分かるように、密着力Ｃ１と密着力ＤとがＣ１＞Ｄの条件を満たす実施例１−５では、カットステージへの樹脂付着が起こらなかった。また密着力Ｅ１がＥ１＞２００Ｎ／ｍの条件を満たす場合、樹脂スペーサー用フィルムをシリコンウエハ上に確実に仮固定することができた。また密着力Ｃ２と密着力Ｅ２とがＣ２＜Ｅ２の条件を満たす場合、カバーフィルムを剥離する際のカバーフィルムへの樹脂付着が起こらなかった。【０１７７】
これに対し密着力Ｃ１と密着力ＤとがＣ１＞Ｄの条件を満たさない比較例１では、カットステージへの樹脂付着が起きた。【０１７８】
（樹脂スペーサー特性の評価）
上述の樹脂スペーサー用フィルムに関して、以下のように、樹脂スペーサー特性の評価を行った。【０１７９】
（１）弾性率
実施例１〜５及び比較例１で得られた樹脂スペーサー用フィルムに対して、積算露光量が７００ｍＪ／ｃｍ２の条件で波長３６５ｎｍの光により露光を行った。次いで、樹脂スペーサー用フィルムの接着層からカバーフィルムを剥がし、接着層を３枚重ねて、動的粘弾性測定装置Ｒｈｅｏ  Ｓｔｒｅｓｓ  ＲＳ１５０（ＨＡＡＫＥ社製、測定周波数：１Ｈｚ、ギャップ間隔：１００μｍ、測定温度範囲：２５〜２００℃、昇温速度１０℃／分）で貯蔵弾性率Ｇ´を測定し、８０℃における弾性率を求めた。測定結果を図１１の表に示す。【０１８０】
（２）透湿率
６０℃に設定されたラミネータを用いて、樹脂スペーサー用フィルムを貼り合せ、膜厚１００μｍの接着層を作製し、積算露光量が７００ｍＪ／ｃｍ２の条件で波長３６５ｎｍの光により当該接着層を露光した後、さらに１８０℃／２時間の条件で当該接着層を熱硬化した。得られた露光及び熱硬化後の接着層を透湿カップ法（ＪＩＳ Ｚ０２０８）に準じて、４０℃／９０％の環境下で評価し、透湿率を測定した。測定結果を図１１の表に示す。【０１８１】
（３）樹脂スペーサー特性
以下の手順で、樹脂スペーサー特性を評価するための評価用サンプルを作製した。【０１８２】
８インチシリコンウエハ（ベース基板）（ＳＵＭＣＯ（株）社製、品番：ＰＷ、７２５μｍ厚）に、樹脂スペーサー用フィルムをロールラミネーター（ロール温度：６０℃、速度：０．３ｍ／分、シリンジ圧：２．０ｋｇｆ／ｃｍ２）によりラミネートし、樹脂スペーサー用フィルム付きのシリコンウエハを得た。次に、露光装置のマスクと上記シリコンウエハとの位置合わせを波長６００ｎｍの光で行った。次に、積算露光量が７００ｍＪ／ｃｍ２の条件で波長３６５ｎｍの光により露光を行った後、接着層からカバーフィルムを剥離した。さらに、２．３８％ＴＭＡＨ（テトラメチルアンモニウムハイドロオキサイド）を用いて、接着層の現像処理（圧力：０．３ＭＰａ、時間：９０秒）を行い、５ｍｍ角の開口を有する、幅０．６ｍｍの樹脂スペーサーを形成した。【０１８３】
次に、サブストレート・ボンダ（ズース・マイクロテック（株）製、ＳＢ８ｅ）に上記樹脂スペーサーが形成されたシリコンウエハおよび８インチ透明基板をセットし、シリコンウエハと８インチ透明基板の圧着を行い、さらに、１５０℃、９０分の条件でポストキュアを行った。得られたシリコンウエハと８インチ透明基板との接着物を、ダイシングソーを用い、所定の大きさにダイシングし、評価用サンプルとしての受光装置を得た。【０１８４】
上記評価用サンプルの樹脂スペーサーを目視により観察して、以下の基準に従って、樹脂スペーサーのフロー性（つぶれ具合い）を評価した。評価結果を図１１の表に示す。【０１８５】
良  ：熱圧着前後の樹脂スペーサーの寸法に変化がない。【０１８６】
不良：熱圧着後の樹脂スペーサーが非常に大きくフローし、寸法、形状とも大きく変化している。【０１８７】
次に、温度８５℃、湿度８５％の条件下で、上記評価用サンプルを１６８時間放置した後、温度２５℃、湿度５０％の環境にさらして、顕微鏡により、評価用サンプルの中空パッケージの内部を観察した。そして、以下の基準に従って、中空パッケージ内の結露の有無について評価した。評価結果を図１１の表に示す。【０１８８】
良  ：中空パッケージ内に結露が発生していない。【０１８９】
不良：中空パッケージ内に結露が発生している。【０１９０】
また温度８５℃、湿度８５％の条件下で上記評価用サンプルを１６８時間放置して、２６０℃の半田リフロー処理を３回行った後、評価用サンプルを顕微鏡で観察した。そして、以下の基準に従って、受光装置としての信頼性を評価した。【０１９１】
良  ：層間剥離及びチップクラックが発生していない。【０１９２】
不良：層間剥離又はチップクラックが発生している。【０１９３】
図１１の表から分かるように、露光後における接着層の弾性率が１００Ｐａ以上の場合、透明基板の圧着時における樹脂スペーサーの形状変化は起こらなかった。また、露光及び熱硬化後における接着層の透湿率が１２ｇ／ｍ２／２４ｈ以上の場合、中空パッケージ内に結露は発生しなかった。また実施例１〜５の樹脂スペーサー用フィルムを用いれば、信頼性に優れる受光装置が得られることが分かった。【０１９４】
これに対し、露光後における接着層の弾性率が８０Ｐａの比較例１では、透明基板の圧着時における樹脂スペーサーの形状変化が発生した。
【符号の説明】
【０１９５】
１０…樹脂スペーサー用フィルム、１２…接着層、１４…カバーフィルム、２０…受光装置、２２…ベース基板、２２ａ…光電変換部、２４…透明基板、２６…樹脂スペーサー、２８…受光部、２９…マイクロレンズアレイ、３０…シリコンウエハ、３２…溝、４０…ＭＥＭＳデバイス、４２…機能部、４４…ベース基板、４６…カバー基板、５０…シリコンウエハ、５２…溝、１００…カットテーブル、１００ａ…ステージ部、１００ｂ…フィルム接触部、１０２…樹脂スペーサー用フィルム、１０４…カッター、１０６…カット補助部材
【図１】
2010113759.tif 000003
【図２】
2010113759.tif 000004
【図３】
2010113759.tif 000005
【図４】
2010113759.tif 000006
【図５Ａ】
2010113759.tif 000007
【図５Ｂ】
2010113759.tif 000008
【図６】
2010113759.tif 000009
【図７】
2010113759.tif 000010
【図８】
2010113759.tif 000011
【図９】
2010113759.tif 000012
【図１０】
2010113759.tif 000013
【図１１】
2010113759.tif 000014
【図１２Ａ】
2010113759.tif 000015
【図１２Ｂ】
2010113759.tif 000016
【図１３】
2010113759.tif 000017
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
樹脂組成物からなる接着層と、前記接着層の表面を覆うカバーフィルムとを含む樹脂スペーサー用フィルムであって、前記接着層と前記カバーフィルムとの密着力Ｃ１と、前記接着層とシリコーン樹脂との密着力Ｄとが、Ｃ１＞Ｄの条件を満たす樹脂スペーサー用フィルムを準備する工程と、
前記樹脂スペーサー用フィルムを、カットテーブルのフィルム接触部と前記接着層とが接触するよう載置して、カットテーブルの開口部に設けられたカッターによりカットするフィルムカット工程と、を含む受光装置の製造方法。
【請求項２】
前記接着層が（メタ）アクリル変性ノボラック樹脂を含むアルカリ可溶性樹脂と、アクリル系モノマーを含む光重合性樹脂と、を含む樹脂組成物から構成され、前記カバーフィルムがポリエステルで構成され、
さらに、前記フィルムカット工程でカットされた前記樹脂スペーサー用フィルムを、複数の光電変換部が形成されたシリコンウエハの表面と前記接着層とが接触するようにラミネートするラミネート工程と、
前記複数の光電変換部を囲む樹脂スペーサーが形成されるように、前記シリコンウエハ上にラミネートされた前記樹脂スペーサー用フィルムをｉ線基準で７００ｍＪ／ｃｍ２の露光量で露光する露光工程と、
前記樹脂スペーサー用フィルムから前記カバーフィルムを剥離する剥離工程と、
前記樹脂スペーサー用フィルムを現像し樹脂スペーサーを形成する現像工程と、
前記樹脂スペーサーを介して、前記シリコンウエハと透明基板とを接着する接着工程と、
前記樹脂スペーサーを介して接着された前記シリコンウエハと前記透明基板とを光電変換部単位に分割する分割工程とを有する請求項１に記載の受光装置の製造方法。
【請求項３】
積算露光量がｉ線基準で７００ｍＪ／ｃｍ２の条件で露光した後の前記接着層の弾性率が、測定温度８０℃において、１００Ｐａ以上である請求項１又は２記載の受光装置の製造方法。
【請求項４】
積算露光量がｉ線基準で７００ｍＪ／ｃｍ２の条件で露光して、さらに１８０℃、２時間の条件で熱硬化した後における、ＪＩＳ  Ｚ０２０８  Ｂ法で測定した前記接着層の透湿率が、１２ｇ／ｍ２／２４ｈ以上である請求項１乃至３のいずれか一項に記載の受光装置の製造方法。
【請求項５】
前記樹脂組成物は、さらに、熱硬化性樹脂を含むことを特徴とする請求項１乃至４のいずれか一項に記載の受光装置の製造方法。
【請求項６】
前記アルカリ可溶性樹脂は、カルボキシル基含有エポキシアクリレート、カルボキシル基含有アクリルポリマー、ポリアミド酸からなる群より選択されるカルボキシル基含有ポリマーを含むことを特徴とする請求項２乃至５のいずれか一項に記載の受光装置の製造方法。
【請求項７】
前記アクリル系モノマーは、三官能（メタ）アクリレート化合物または四官能（メタ）アクリレート化合物である請求項２乃至６のいずれか一項に記載の受光装置の製造方法。
【請求項８】
樹脂組成物からなる接着層と、前記接着層の表面を覆うカバーフィルムとを含む樹脂スペーサー用フィルムであって、前記接着層と前記カバーフィルムとの密着力Ｃ１と、前記接着層とシリコーン樹脂との密着力Ｄとが、Ｃ１＞Ｄの条件を満たす樹脂スペーサー用フィルムを準備する工程と、
前記樹脂スペーサー用フィルムを、カットテーブルのフィルム接触部と前記接着層とが接触するよう載置して、カットテーブルの開口部に設けられたカッターによりカットするフィルムカット工程と、を含むＭＥＭＳデバイスの製造方法。
【請求項９】
前記接着層が（メタ）アクリル変性ノボラック樹脂を含むアルカリ可溶性樹脂と、アクリル系モノマーを含む光重合性樹脂と、を含む樹脂組成物から構成され、前記カバーフィルムがポリエステルで構成され、
前記フィルムカット工程でカットされた前記樹脂スペーサー用フィルムを、ＭＥＭＳ素子を含む機能部が形成されたシリコンウエハの表面と前記接着層とが接触するようにラミネートするラミネート工程と、
前記機能部を囲む樹脂スペーサーが形成されるように、前記シリコンウエハ上にラミネートされた前記樹脂スペーサー用フィルムをｉ線基準で７００ｍＪ／ｃｍ２の露光量で露光する露光工程と、
前記樹脂スペーサー用フィルムから前記カバーフィルムを剥離する剥離工程と、
前記樹脂スペーサー用フィルムを現像し樹脂スペーサーを形成する現像工程と、
前記樹脂スペーサーを介して、前記シリコンウエハとカバー基板とを接着する接着工程とを含む請求項８に記載のＭＥＭＳデバイスの製造方法。
【請求項１０】
積算露光量がｉ線基準で７００ｍＪ／ｃｍ２の条件で露光した後の前記接着層の弾性率が、測定温度８０℃において、１００Ｐａ以上である請求項８又は９記載のＭＥＭＳデバイスの製造方法。
【請求項１１】
積算露光量がｉ線基準で７００ｍＪ／ｃｍ２の条件で露光して、さらに１８０℃、２時間の条件で熱硬化した後における、ＪＩＳ  Ｚ０２０８  Ｂ法で測定した前記接着層の透湿率が、１２ｇ／ｍ２／２４ｈ以上である請求項８乃至１０のいずれか一項に記載のＭＥＭＳデバイスの製造方法。
【請求項１２】
前記樹脂組成物は、さらに、熱硬化性樹脂を含むことを特徴とする請求項８乃至１１のいずれか一項に記載のＭＥＭＳデバイスの製造方法。
【請求項１３】
前記アルカリ可溶性樹脂は、カルボキシル基含有エポキシアクリレート、カルボキシル基含有アクリルポリマー、ポリアミド酸からなる群より選択されるカルボキシル基含有ポリマーを含むことを特徴とする請求項９乃至１２のいずれか一項に記載のＭＥＭＳデバイスの製造方法。
【請求項１４】
前記アクリル系モノマーは、三官能（メタ）アクリレート化合物または四官能（メタ）アクリレート化合物である請求項９乃至１３のいずれか一項に記載のＭＥＭＳデバイスの製造方法。
【国際調査報告】
2010113759.tif 000018
2010113759.tif 000019
2010113759.tif 000020
2010113759.tif 000021
2010113759.tif 000022